(57)【要約】【課題】別途に断熱材を追加することなく、火災等の熱が加わっても軒裏天井材２１が割れて脱落しないようにするとともに、軒裏天井材２１における熱遮断層としてのアルミニウム箔２５の腐食を未然に防いで、その熱遮断効果が確実に発揮できるようにする。【解決手段】火山性ガラス質堆積物層２２ａの両側にロックウール層２２ｂが積層一体化された火山性ガラス質複層板からなる基材２２と、この基材２２において、施工時に軒裏空間５側に位置する裏面に一体的に接着されたアルミニウム複層シート２４とを備える。アルミニウム複層シート２４は、アルミニウム箔２５の基材２２側に防湿のためのポリエチレンテレフタレート樹脂系フィルム２６が、また基材２２と反対側に防湿のためのパルプ紙２７がそれぞれ一体的に接着された３層構造とする。【選択図】図３
2019039173.tif 000002
【特許請求の範囲】
【請求項１】
建物の軒裏に施工される軒裏天井材であって、
火山性ガラス質堆積物層の両側にロックウール層が積層一体化された火山性ガラス質複層板からなる基材と、
上記基材において、施工時に軒裏空間側に位置する裏面に一体的に接着されたアルミニウム複層シートとを備え、
上記アルミニウム複層シートは、アルミニウム箔の両側にそれぞれ基材側及び反基材側防湿材を一体的に接着してなることを特徴とする軒裏天井材。
【請求項２】
請求項１において、
基材側防湿材はポリエチレンテレフタレート樹脂系フィルムであり、
反基材側防湿材はパルプ紙であることを特徴とする軒裏天井材。
【請求項３】
請求項１において、
基材側及び反基材側防湿材はパルプ紙であることを特徴とする軒裏天井材。
【請求項４】
請求項１〜３のいずれか１つにおいて、
基材において、施工時に軒裏空間と反対側に位置する表面に、気体遮蔽効果を有する不燃性塗料からなる塗膜が設けられていることを特徴とする軒裏天井材。
【請求項５】
請求項１〜４のいずれか１つの軒裏天井材が施工されたことを特徴とする軒裏天井構造。
【請求項６】
請求項５において、
軒裏空間の通気口又は換気装置が設けられていることを特徴とする軒裏天井構造。
【発明の詳細な説明】
【技術分野】
【０００１】
本発明は、軒裏天井材及びそれを用いた軒裏天井構造に関する。
【背景技術】
【０００２】
一般に、都市部等の建物が密集する地域では、火災が発生すれば延焼によって大きな被害が生じる可能性があり、このような地域は防火地域や準防火地域とされ、建物はその階数や延べ面積に応じて要求される耐火性能を備えた基準による建築が義務付けられている。
【０００３】
建物の軒裏についても、珪酸カルシウム板、スラグ石膏板等の不燃材料を軒裏天井材として使用し、隣家の火災による延焼を防止するようにしている。
【０００４】
このような軒の耐火性を向上させるために、従来、特許文献１に示されるように、軒裏に施工される軒裏天井材として、珪酸カルシウム板等からなる基材の裏面（軒裏空間に面する面）側に、耐火断熱層、熱遮断層、吸熱層のいずれか１つを積層した耐火補強層を積層することが提案されている。そして、熱遮断層として、厚さ０．２ｍｍのアルミニウム箔が例示されている。
【先行技術文献】
【特許文献】
【０００５】
【特許文献１】特許第５１３５１３３号公報
【発明の概要】
【発明が解決しようとする課題】
【０００６】
ところで、上記の特許文献１のものでは、熱遮断層としてアルミニウム箔が用いられているので、そのアルミニウム箔の熱遮断効果により、隣家の火災時の燃焼ガスの熱が軒裏空間に伝わり難くなり、軒裏空間の温度上昇を抑えて軒の延焼を防止することができる効果が得られる。
【０００７】
しかし、軒裏天井材の基材が珪酸カルシウム板であるので、火災時に長い時間（例えば３５分程度）加熱されると、基材が割れてアルミニウム箔が剥がれたり、軒裏天井材が脱落したりすることは避けられず、そのことに伴って燃焼ガスが軒裏空間に入り込むことになる。裏側に断熱材を追加して２重構造とすることで、耐火性を向上させることができるが、コストが高くなるとともに、施工も手間がかかることとなり、好ましい解決方法とはなり得ない。
【０００８】
また、基材の裏面に接着されているアルミニウム箔は、汚れと水分が付着すると腐食し易く、その腐食が進むと、アルミニウム箔に孔が開いてしまう。特に、軒裏空間に湿気が溜まって木材が腐食しないように、通気口や換気口を設けて軒裏空間が換気される構造では、例えば風雨が激しい場合に軒裏天井材の裏側に雨水が浸入して天井裏に水が溜まるので、腐食し易くなる。そうなると、そのアルミニウム箔本来の熱遮断効果が十分に得られなくなり、火災時に燃焼ガスが軒裏空間へ伝わって、その軒裏空間の温度上昇を良好に抑制できなくなるという問題が生じる。
【０００９】
本発明は斯かる諸点に鑑みてなされたもので、その目的は、軒裏天井材の構造に工夫を加えることで、別途に断熱材を追加することなく、火災等の熱が加わっても軒裏天井材が割れないようにするとともに、熱遮断層としてのアルミニウム箔の腐食を長期間に亘り未然に防いで、その熱遮断効果を火災時等に確実に発揮できるようにすることにある。
【課題を解決するための手段】
【００１０】
上記の目的を達成するために、この発明では、軒裏天井材の基材は、加熱時に割れない火山性ガラス質複層板とし、その裏面に接着されるアルミニウム箔は、その両面に防湿材を設けて防湿するようにした。
【００１１】
具体的には、第１の発明は、建物の軒裏に施工される軒裏天井材であって、火山性ガラス質堆積物層の両側にロックウール層が積層一体化された火山性ガラス質複層板からなる基材と、この基材において、施工時に軒裏空間側に位置する裏面に一体的に接着されたアルミニウム複層シートとを備え、このアルミニウム複層シートは、アルミニウム箔の両側にそれぞれ基材側及び反基材側防湿材を一体的に接着してなることを特徴とする。
【００１２】
この第１の発明では、軒裏天井材の基材の裏面にアルミニウム箔を含むアルミニウム複層シートが接着されているので、そのアルミニウム箔が燃焼ガスを遮断する熱遮断層として機能し、アルミニウム箔の熱遮断効果（気体遮蔽効果）により、火災時の燃焼ガスが軒裏空間に伝わり難くなり、軒裏空間の温度上昇を抑えて軒の延焼を防止することができる。
【００１３】
そして、上記基材は、火山性ガラス質堆積物層の両側にロックウール層が積層一体化された火山性ガラス質複層板であり、この火山性ガラス質複層板は、軽量であるとともに、加熱されても割れないという特性を有する。すなわち、火山性ガラス質複層板はセメント系や珪酸カルシウム系の板材とは異なり、これら板材セメント系や珪酸カルシウム系の板材が自由水や結合水を含んでいて、それら自由水や結合水が火災時の加熱に伴って蒸発し急速に収縮することで、板材に割れが発生するのに対し、火山性ガラス質複層板はそのような割れの発生が生じ難く、熱による収縮も小さい。そのため、火災時に４５分以上の長い時間加熱されても、基材が割れることはなく、基材の割れや収縮等に起因して裏面側のアルミニウム複層シート（アルミニウム箔）が基材から剥がれ落ちたり、軒裏天井材が脱落したりする可能性は極めて低くなり、別途に断熱材を要することなく軒裏天井材の耐火性を向上させることができる。
【００１４】
また、この火山性ガラス質複層板からなる基材の裏面に接着されているアルミニウム複層シートは、アルミニウム箔の両側にそれぞれ基材側及び反基材側防湿材を一体的に接着した３層構造のものであるので、アルミニウム箔が周りの水分や湿気に接触するのは防湿材によって抑制され、アルミニウム箔の腐食を未然に防止することができる。その結果、長期間が経過しても腐食によってアルミニウム箔に孔が開くことはなく、その本来の熱遮断効果（気体遮蔽効果）を確実に発揮させることができる。
【００１５】
第２の発明は、第１の発明において、基材側防湿材はポリエチレンテレフタレート樹脂系フィルムであり、反基材側防湿材はパルプ紙であることを特徴とする。
【００１６】
この第２の発明では、ポリエチレンテレフタレート樹脂系フィルムによってアルミニウム箔を基材側から防湿することができる。一方、パルプ紙は、接着剤が含浸することによってアルミニウム箔を反基材側から防湿することができる。
【００１７】
また、アルミニウム複層シートは、アルミニウム箔にポリエチレンテレフタレート樹脂系フィルムとパルプ紙とが接着一体化されたものであるので、万一、火災時にポリエチレンテレフタレート樹脂系フィルムやパルプ紙が燃える事態になったとしても、アルミニウム箔との一体構造によってそれ以上の延焼は抑えられる。しかも、ポリエチレンテレフタレート樹脂系フィルムやパルプ紙はいずれも他の樹脂等と比べて燃焼時の発熱量が低いため、その分、これらが燃えた場合に軒裏空間の温度が過度に上昇するのを防ぐことができ、延焼を食い止めることができる。
【００１８】
第３の発明は、第１の発明において、基材側及び反基材側防湿材はパルプ紙であることを特徴とする。
【００１９】
この第３の発明では、アルミニウム箔を基材側及び反基材側からそれぞれ接着剤が含浸したパルプ紙によって防湿することができる。また、この発明においても、第２の発明と同様の作用効果を奏することができ、アルミニウム複層シートは、アルミニウム箔の両側にパルプ紙が一体化されたものであるので、万一、火災時にパルプ紙が燃える事態になったとしても、アルミニウム箔との一体構造によってそれ以上の延焼は抑えられるとともに、パルプ紙の燃焼時の発熱量が低いので、その分、パルプ紙が燃えた場合の軒裏空間の温度が過度に上昇するのを防ぐことができ、延焼を食い止めることができる。
【００２０】
第４の発明は、第１〜第３の発明のいずれか１つにおいて、基材において、施工時に軒裏空間と反対側に位置する表面に、気体遮蔽効果を有する不燃性塗料からなる塗膜が設けられていることを特徴とする。
【００２１】
この第４の発明では、軒裏天井材の基材表面に不燃性塗料からなる塗膜が設けられているので、その軒裏天井材が施工された場合、火災等の炎に軒天井の表面が曝されて、高温のガスが軒裏天井材の表面から軒裏天井材を直接的に透過して軒裏空間に進入しようとしても、その高温ガスは基材（軒裏天井材）の表面側において不燃性塗料による塗膜によって遮蔽されることとなる。このことで高温のガスの軒裏空間への進入が抑制され、その軒裏空間の温度の上昇を抑えることができる。
【００２２】
第５の発明は軒裏天井構造に係り、この軒裏天井構造は、第１〜第４の発明のいずれか１つの軒裏天井材が施工されたことを特徴とする。
【００２３】
この第５の発明では、第１の発明と同様に、軒裏天井構造に施工されている軒裏天井材は、火山性ガラス質複層板からなる基材裏面に、アルミニウム箔の両側にそれぞれ基材側及び反基材側防湿材を一体的に接着してなるアルミニウム複層シートが接着されているものであるので、アルミニウム複層シートのアルミニウム箔が熱遮断層として機能し、火災時の燃焼ガスの熱が軒裏空間に伝わり難くなり、軒裏空間の温度上昇を抑えて軒の延焼を防止することができる。また、火山性ガラス質複層板からなる基材は、軽量で加熱されても割れないという特性を有するので、火災時に４５分以上の長い時間加熱されても基材が割れてアルミニウム複層シート（アルミニウム箔）が剥がれ落ちたり、軒裏天井材が脱落したりすることはなく、別途に断熱材をようすることなく軒裏天井材の耐火性を向上させることができる。さらに、アルミニウム複層シートは、アルミニウム箔の両側にそれぞれ基材側及び反基材側防湿材を一体的に接着したものであるので、アルミニウム箔が周りの水分や湿気に接触するのは防湿材によって抑制され、アルミニウム箔の腐食を未然に防止することができ、長期間が経過しても腐食によってアルミニウム箔に孔が開くことはなく、その本来の熱遮断効果を確実に発揮させることができる。
【００２４】
第６の発明は、第５の発明において、軒裏空間の換気口又は換気装置が設けられていることを特徴とする。
【００２５】
この第６の発明では、軒裏空間の通気口又は換気装置が設けられていると、軒裏空間に外気を流通させて、湿気が溜まることによる木材の腐食を防止できるが、一方で、風雨が激しい場合に軒裏天井材の裏側に雨水が浸入して軒裏天井材の裏面に水が溜まり、アルミニウム箔が腐食され易くなる環境下となる。それであっても、アルミニウム箔が水分や湿気に接触するのを防湿材によって抑制して、アルミニウム箔の腐食を長期間に亘り未然に防止することができ、アルミニウム箔本来の熱遮断効果を確実に発揮させることができる。
【発明の効果】
【００２６】
以上説明した如く、本発明によると、建物の軒裏に施工される軒裏天井材として、火山性ガラス質複層板からなる基材の裏面に、アルミニウム箔の両側にそれぞれ防湿材が一体的に接着されたアルミニウム複層シートを一体的に接着したことにより、アルミニウム箔による熱遮断効果により、燃焼ガスの軒裏空間への進入を防止することで、軒裏空間の温度上昇を抑えて軒の延焼を防止することができる。また、火山性ガラス質複層板からなる基材の特性により、火災時に長い時間加熱されても基材が割れてアルミニウム箔が基材から剥がれたり、軒裏天井材が脱落したりすることはなく、軒裏天井材の耐火性を向上させることができる。さらに、アルミニウム箔の両側にそれぞれ防湿材が一体的に接着されたアルミニウム複層シートにより、アルミニウム箔が周りの水分や湿気に接触するのを防湿材によって抑制して、アルミニウム箔の腐食を長期間に亘り未然に防止することができ、アルミニウム箔本来の熱遮断効果を確実に発揮させることができる。
【図面の簡単な説明】
【００２７】
【図１】図１は、本発明の実施形態１に係る軒裏天井構造を示す断面図である。
【図２】図２は、軒裏空間の換気金物の要部を拡大して示す斜視図である。
【図３】図３は、本発明の実施形態１に係る軒裏天井材の断面図である。
【図４】図４は、本発明の実施形態２に係る軒裏天井構造を換気金物が外された状態で示す斜視図である。
【図５】図５は、軒裏天井材のサンプルを準耐火試験のために４５分間加熱したときの温度上昇及び状態を示す図である。
【発明を実施するための形態】
【００２８】
以下、本発明の実施形態を図面に基づいて詳細に説明する。以下の実施形態の説明は、本質的に例示に過ぎず、本発明、その適用物或いはその用途を制限することを意図するものでは全くない。
【００２９】
（実施形態１）
図１は本発明の実施形態１に係る軒裏天井構造を示し、この軒裏天井構造は例えば木造戸建て住宅（建物）の軒に施工されている。この軒は、住宅の外壁Ｗよりも外側に突出しており、主要構造として屋根の勾配に応じて図外の棟木及び軒桁１に掛け渡された垂木２を有する。この垂木２の軒先部分と、垂木２を支持する軒桁１と、この軒桁１の外側に軒桁１と平行に配置され、垂木２にその先端を隠すように固定された鼻隠し３とで軒が構成されている。軒の下側には、垂木２と軒桁１と鼻隠し３とによって囲まれた部分に断面三角形状の軒裏空間５が区画形成され、この軒裏空間５の下側開口部５ａ（外壁Ｗと鼻隠し３との間）は、本発明の実施形態１に係る複数枚の矩形板状の軒裏天井材２１，２１，…によって閉塞されている。
【００３０】
鼻隠し３裏側（内側）の垂木２の先端面には軒先吊木７が取り付けられ、この軒先吊木７の下端部に軒先下木８が吊り下げ支持されている。軒桁１側の垂木２に軒桁１と平行な軒元上木９が取り付けられ、この軒元上木９に軒元吊木１０を介して軒元下木１１が吊り下げ支持されている。これら軒先下木８と軒元下木１１との間には、軒桁１に沿って一定間隔を空けて配置される複数の軒天取付木１２，１２，…（野縁）が連結され、これら軒天取付木１２，１２，…によって軒裏天井材２１，２１，…を施工するための下地が形成されている。
【００３１】
そして、軒裏空間５の開口部５ａに複数枚の軒裏天井材２１，２１，…を互いに隙間なく幅方向に突き合わせた状態で配置し、その各々の周縁部をビス、釘、タッピングねじ等の止め具（図示せず）で上側の軒天取付木１２及び軒先下木８に固定し、これにより軒裏天井材２１が軒裏に施工される。
【００３２】
上記各軒裏天井材２１の内側端部は外壁Ｗとの間に隙間を空けた状態で施工され、その軒裏天井材２１と外壁Ｗとの間である軒元に、軒裏空間５を換気するための換気金物１５（換気装置）が設けられている。この換気金物１５は、軒裏天井材が並べられた方向に沿って延びる長尺の例えば亜鉛メッキ鋼板製やステンレス鋼板製の金物本体１６を有する。この金物本体１６は、図２に拡大して示すように、水平に延びて内端部で外壁Ｗの上端に載置固定される下側水平部１６ａと、この下側水平部１６ａの外端部から上方に延びる内側縦壁部１６ｂとを有する。この内側縦壁部１６ｂの上端部には、水平に外方向に延びた後に折り返されて水平内方向に延びる上側水平部１６ｃが連続し、この上側水平部１６ｃにおいて金物本体１６が軒天取付木１２に対し軒天取付木１２と軒裏天井材２１との間に挟まれた状態で取付固定されている。上側水平部１６ｃの下側部分の内端部には、下側に向かって内側に向かうように傾斜して延びる外側縦壁部１６ｄが接続され、この外側縦壁部１６ｄの下端部には、外側に向かって延びた後に上側に向かうように折り曲げられた見切り部１６ｅが接続され、この見切り部１６ｅは上記下側水平部１６ａと同じ高さ位置で外側に向かって延び、その外端部（先端部）は軒裏天井材２１の下面に近接ないし当接している。そして、内側縦壁部１６ｂと外側縦壁部１６ｄとの間に位置する上側水平部１６ｃには複数の換気孔１７，１７，…が金物本体１６の長さ方向に並んで貫通形成されており、この換気孔１７と内外縦壁部１６ｂ，１６ｄ間の空間とを換気通路１８として軒裏空間５を外部空間（大気）との間で換気するようにしている。
【００３３】
また、上記金物本体１６の内側縦壁部１６ｂの上下中間部には外側縦壁部１６ｄに向かって開口する凹溝部１６ｆが形成され、この凹溝部１６ｆ内には、所定の温度（例えば１８０℃）以上で膨張（発泡）して上記換気通路１８に充填される膨張黒鉛等からなる発泡材１９が充填されており、火災時に発泡材１９の膨張により換気通路１８を遮断することで、炎や高温のガスが換気通路１８を経由して軒裏空間５に進入するのを防止するようにしている。
【００３４】
尚、上記換気金物１５は例示であり、他の構造の換気金物を使用することができるのは言うまでもない。
【００３５】
上記各軒裏天井材２１は、図３に拡大して示すように、矩形板状の基材２２と、この基材２２の裏面側、すなわち軒裏天井構造の施工時に軒裏空間５側に位置する上側に接着剤によって一体的に接着されたアルミニウム複層シート２４と、基材２２の表面側、すなわち軒裏天井構造の施工時に軒裏空間５と反対側に位置する下側に塗布により設けられた不燃性塗膜３０とを有する。上記基材２２にアルミニウム複層シート２４を接着する接着剤は、例えばウレタン樹脂系のものが用いられている。
【００３６】
上記基材２２は、火山性ガラス質複層板（例えば大建工業（株）製の商品名「ダイライト」）からなる。具体的には、火山性ガラス質複層板は、火山性ガラス質堆積物層２２ａの両側にそれぞれロックウール層２２ｂ，２２ｂが積層一体化された厚さが例えば１２ｍｍの複層板である。この各層２２ａ，２２ｂには、無機粉体として水酸化アルミニウムが混入されている。基材２２は、密度が例えば０．５〜０．９ｇ／ｃｍ３のものが用いられる。尚、基材２２の厚さは９〜１８ｍｍが好ましい。
【００３７】
上記アルミニウム複層シート２４は、アルミニウム箔２５と、そのアルミニウム箔２５の基材２２側に接着剤により一体的に接着された基材側防湿材としてのポリエチレンテレフタレート樹脂系フィルム２６と、アルミニウム箔２５の基材２２と反対側（反基材側）に接着剤により一体的に接着された反基材側防湿材としてのパルプ紙２７との３層構造のシートからなる。
【００３８】
上記アルミニウム箔２５は熱遮断材料として機能するもので、例えばその厚さは０．０２５〜０．０３５ｍｍ程度で極めて薄く、重さは７２．９〜８９．１ｇ／ｍ２程度である。このようにアルミニウム箔２５を薄くする理由は、接着されている基材２２である火山性ガラス質複層板が割れ難くかつ寸法安定性にも優れ、ロックウール板等に比べて比重が大きくて強度も高いので、基材２２が割れてその部分から高温の燃焼ガスが浸入してアルミニウム箔２５に孔が開く虞れも極めて少なく、上記のような厚さの薄膜のアルミニウム箔２５であっても十分な強度を確保できるためであり、他方、アルミニウムの熱伝導率が極めて高いことを考えると、できる限り薄い箔の方が軒裏に伝わる熱を下げることができるためである。
【００３９】
また、このアルミニウム箔２５の基材側に接着されているポリエチレンテレフタレート樹脂系フィルム２６、及び反基材側に接着されているパルプ紙２７は、いずれもアルミニウム箔２５に対する湿気の影響を阻止し、そのアルミニウム箔２５が湿気（水分）によって腐食するのを防ぐためのものである。
【００４０】
ポリエチレンテレフタレート樹脂系フィルム２６の厚さは、例えば０．０１２ｍｍ程度で、重さは例えば１７．０ｇ／ｍ２程度のものが用いられる。
【００４１】
一方、パルプ紙２７の厚さは、例えば０．０３３ｍｍ程度で、重さは例えば０．６〜２３．０ｇ／ｍ２程度のものが用いられる。
【００４２】
そして、上記アルミニウム箔２５にそれぞれポリエチレンテレフタレート樹脂系フィルム２６（基材側防湿材）及びパルプ紙２７（反基材側防湿材）を接着するための接着剤は、防湿性を有する例えばウレタン樹脂系の接着剤が用いられる。
【００４３】
上記基材２２の表面に形成されている不燃性塗膜３０は、気体遮蔽効果を有する不燃性塗料からなるものである。すなわち、この不燃性塗膜３０は、気体遮蔽効果（ガスバリア効果）を有し、同効果を有する不燃性塗料を基材２２の表面に塗布することによって形成される。尚、不燃性塗膜３０の基材２２への密着性を高めるために、基材２２の表面に、下塗り塗料による下塗り塗膜を形成した後、その下塗り塗膜上に不燃性塗膜３０を形成することが望ましい。
【００４４】
上記不燃性塗膜３０（不燃性塗料）は、例えば塗料化に伴って水中で膨潤する膨潤性を有する層状粘土鉱物と、その固定用の樹脂とを備えてなる。すなわち、層状粘土鉱物としては、例えばバーミキュライトやベントナイト等の高い膨潤性を有する層状粘土鉱物（珪酸塩鉱物）が用いられる。この層状粘土鉱物の膨潤性は、例えば第十五改正日本薬局方の膨潤力試験で２０ｍｌ／２ｇ以上のものであることが望ましい。
【００４５】
不燃性塗料における層状粘土鉱物の組成比は、２０〜８０重量％であることが望ましい。２０重量％を下回ると、不燃性能が低下して機能が発揮されない一方、８０重量％を超えると、相対的に樹脂が入り難くなるためである。
【００４６】
一方、樹脂は、例えばアクリル系、ウレタン系、酢酸ビニル系、ポリビニルアルコール系等の樹脂が用いられる。この樹脂の組成比は、２０〜５０重量％であることが望ましい。２０重量％を下回ると、塗膜の強度が低くなり過ぎて塗膜が剥がれる一方、５０重量％を超えると、相対的に可燃物としての樹脂が増え過ぎ、不燃性を担保できなくなるためである。
【００４７】
その他、不燃性塗料には、増量剤や着色剤として、炭酸カルシウム、酸化チタン、水酸化アルミニウム等の無機粉体を０〜６０重量％程度加えてもよい。
【００４８】
不燃性塗料の塗布量は、例えば固形分で３０〜１５０ｇ／ｍ２程度であればよく、設計に応じて適宜選択することができる。この塗布量が少な過ぎると、不燃性の効果が得られなくなり、多過ぎると塗布が困難になる。
【００４９】
この不燃性塗膜３０（不燃性塗料）が気体やガスを遮蔽するメカニズムについて概略的に説明すると、粘土鉱物の粒子は多数の薄片成分が層状に重なっており、塗料化する際に水が加えられると、塗料中で粘土鉱物粒子が吸水して膨潤し、薄片成分の層間が広がり、混合に伴って薄片成分（層）が他の薄片成分間（層間）に入り込むようになる。この塗料を基材２２の表面（及び裏面）に塗布してドライヤーで乾燥すると、薄片成分間（層間）が収縮して狭くなり、粒子同士の薄片成分が入り込んで噛み合うようになり、その状態が樹脂により固定され、可燃性の高温ガスが粒子間を透過しようとしても、噛み合わさった薄片成分により遮蔽され、気体遮蔽効果が得られるようになる。この不燃性塗膜３０は水がかかっても破壊されることはない。
【００５０】
上記軒裏天井材２１における不燃性塗膜３０の表面には、必要に応じて仕上げ塗装をするか、或いは化粧シートを貼り付けるかして、表面化粧を施しておいてもよい。或いは、軒裏天井材２１を施工した後に、その施工現場で仕上げ塗装をすることもできる。
【００５１】
したがって、この実施形態においては、軒裏天井材２１は建物の軒裏空間５の下側の軒天取付木１２及び軒先下木８にビスや釘等の止め具によって固定されて施工される。そのとき、軒裏天井材２１の基材２２は火山性ガラス質複層板であるので、容易に切断することができて加工性がよいだけでなく、周縁部に止め具が貫通しても割れることはなく、優れた施工性が得られる。
【００５２】
こうして建物の軒裏空間５の下側に施工される軒裏天井材２１は、その基材２２の裏面にアルミニウム箔２５を含むアルミニウム複層シート２４が接着されたものであるので、基材２２（火山性ガラス質複層板）が火災時等における燃焼ガスの通り抜ける材料であっても、そのアルミニウム箔２５が、燃焼ガスを遮断する熱遮断層として機能し、このアルミニウム箔２５の熱遮断効果（気体遮蔽効果）により、火災時の燃焼ガスやその熱が軒裏空間５に伝わり難くなり、軒裏空間５の温度上昇を抑えて軒の延焼を防止することができる。
【００５３】
また、上記基材２２は、火山性ガラス質堆積物層２２ａの両側にロックウール層２２ｂ，２２ｂが積層一体化された軽量の火山性ガラス質複層板である。そして、仮に基材がセメント系や珪酸カルシウム系の板材である場合、それら板材は自由水や結合水を含んでいるので、その自由水や結合水が火災時の加熱に伴って蒸発し急速に収縮することで、板材に割れが発生する。これに対し、この火山性ガラス質複層板製の基材２２はセメント系や珪酸カルシウム系の板材とは異なり、当該セメント系や珪酸カルシウム系の板材のような割れの発生が生じ難く、熱による収縮も小さいので、基材２２の加熱による割れや収縮等に起因して裏面側のアルミニウム複層シート２４が剥がれ落ちたり、表面側の不燃性塗膜３０に亀裂が入ったり剥がれ落ちたり、或いは基材２２が脱落したりする可能性が極めて低くなる。その結果、火災時に軒裏天井材２１が４５分以上の長い時間加熱されても、上記アルミニウム複層シート２４におけるアルミニウム箔２５の熱遮断機能及び不燃性塗膜３０の気体遮蔽機能を安定して維持することができる。よって別途に断熱材を要することなく軒裏天井材２１の耐火性を向上させることができる。
【００５４】
また、基材２２としての火山性ガラス質複層板に水酸化アルミニウムが混入されているので、発熱時には結晶水が熱分解して放出され、その吸熱反応により温度上昇を低下させることができる。
【００５５】
そして、この火山性ガラス質複層板からなる基材２２の裏面に接着されているアルミニウム複層シート２４は、アルミニウム箔２５の両側にそれぞれ基材側防湿材としてポリエチレンテレフタレート樹脂系フィルム２６を、また反基材側防湿材としてパルプ紙２７をそれぞれ一体的に接着したものであるので、アルミニウム箔２５が周りの水分や湿気に接触しようとしても、それはポリエチレンテレフタレート樹脂系フィルム２６及びパルプ紙２７によって抑制され、アルミニウム箔２５を基材側からポリエチレンテレフタレート樹脂系フィルム２６によって防湿でき、また反基材側から防湿性を有するウレタン樹脂系の接着剤が含浸したパルプ紙２７によって防湿することができる。しかも、アルミニウム箔２５にそれぞれポリエチレンテレフタレート樹脂系フィルム２６及びパルプ紙２７を接着するための接着剤も防湿性を有する例えばウレタン樹脂系のものであるので、アルミニウム箔２５は当該接着剤によっても防湿される。その結果、アルミニウム箔２５の腐食を未然に効果的に防止することができ、施工後に長期間が経過しても腐食によってアルミニウム箔２５に孔が開くことはなく、その本来の熱遮断効果を火災時等に確実に発揮させることができる。
【００５６】
特に、軒裏天井構造に、軒裏空間５の換気金物１５が設けられていると、軒裏空間５に外気を流通させて、湿気が溜まることによる木材の腐食を防止することができるが、一方で、風雨が激しい場合に軒裏天井材２１の裏側に雨水が浸入して、軒裏天井材２１の裏面に水が溜まり、アルミニウム箔２５が腐食され易くなる環境下となる。しかし、それであっても、アルミニウム箔２５が水分や湿気に接触するのをポリエチレンテレフタレート樹脂系フィルム２６、パルプ紙２７、ウレタン樹脂系の接着剤によって抑制して、アルミニウム箔２５の腐食を確実に防止することができる。
【００５７】
さらに、上記アルミニウム複層シート２４は、アルミニウム箔２５にポリエチレンテレフタレート樹脂系フィルム２６とパルプ紙２７とが接着剤による接着により一体化されたものであるので、万一、火災時にポリエチレンテレフタレート樹脂系フィルム２６やパルプ紙２７が燃える事態に至ったとしても、それらがアルミニウム箔２５と一体化されている構造によってそれ以上の延焼は抑えられる。しかも、ポリエチレンテレフタレート樹脂系フィルム２６やパルプ紙２７はいずれも他の樹脂等と比べて燃焼時の発熱量が低いため（例えばポリエチレンテレフタレート樹脂は５５００ｋｃａｌ／ｋｇ程度、紙は５０００ｋｃａｌ／ｋｇ程度であるのに対し、ポリエチレン樹脂は１１０００ｋｃａｌ／ｋｇ程度、ポリプロピレン樹脂は１１１００ｋｃａｌ／ｋｇ程度）、その分、これらが燃えた場合に軒裏空間５の温度が過度に上昇するのを防ぐことができ、よって延焼を食い止めることができる。
【００５８】
また、軒裏天井材２１の基材２２表面に、気体遮蔽効果を有する不燃性塗料からなる不燃性塗膜３０が設けられているので、その軒裏天井材２１が施工された場合、火災等の炎に軒裏天井材２１の表面が曝されて、高温のガスが軒裏天井材２１の表面から軒裏天井材２１を直接的に透過して軒裏空間５に進入しようとしても、その高温ガスは基材２２（軒裏天井材２１）の表面側において不燃性塗膜３０によって遮蔽されることとなる。このことで高温のガスの軒裏空間５への進入が抑制され、その軒裏空間５の温度の上昇をより一層抑えることができる。
【００５９】
そして、本実施形態に係る軒裏天井材２１は、予め、基材２２の裏面側（上側）にアルミニウム箔２５を含むアルミニウム複層シート２４が接着剤によって一体的に接着されている構造のものであり、既存の軒裏天井材の耐火性を向上させる目的で、その軒裏天井材自体を基材としてその裏面にアルミニウム箔を接着施工する構造とは大きく異なっている。すなわち、軒裏天井材自体を基材として裏面にアルミニウム箔を接着する場合においては、そのアルミニウム箔が施工時に破れる（この破損によってアルミニウム箔の熱遮断効果がなくなる）ことを避ける必要があり、そのためにある程度の厚さのあるアルミニウム箔を使用する必要があり、本実施形態のような０．０３ｍｍ程度の薄いものを使用することはできない。しかも、軒裏天井材自体を基材としてそれにアルミニウム箔を接着する施工に際し、アルミニウム箔が部分的に基材と密着しない非密着箇所が生じることがあり、仮に火災時に軒裏天井材にクラックが生じたときには、その非密着箇所から燃焼ガス（炎）が侵入することになる。
【００６０】
これに対し、本実施形態に係る軒裏天井材２１は、予め、火山性ガラス質複層板からなる基材２２の裏面側にアルミニウム箔２５を含むアルミニウム複層シート２４が接着剤によって一体的に接着されているものであるので、上記したような問題が生じる余地は殆どなく、軒裏天井材自体を基材としてその裏面にアルミニウム箔を接着施工する構造に対して大きな利点がある。
【００６１】
本発明によると、具体的に、火山性ガラス質堆積物層２２ａの両側にそれぞれロックウール層２２ｂ，２２ｂが積層一体化された火山性ガラス質複層板からなる厚さ１２ｍｍの基材２２の裏面に、厚さ０．０３ｍｍのアルミニウム箔２５の基材側にポリエチレンテレフタレート樹脂系フィルム２６が、また反基材側にパルプ紙２７がそれぞれウレタン樹脂系接着剤により接着されたアルミニウム複層シート２４を接着した１枚物の軒裏天井材２１によって４５分の軒裏準耐火構造の認定が得られている。
【００６２】
（実施形態２）
図４は本発明の実施形態２に係る軒裏天井構造を示し（尚、図１〜図３と同じ部分については同じ符号を付してその詳細な説明は省略する）、軒裏空間５の換気構造を変えたものである。
【００６３】
この実施形態では、実施形態１と異なり、換気金物１５は軒における軒元と軒先との中間部に施工されている。複数枚の軒裏天井材２１，２１，…は、長さ方向が軒先下木８及び軒元下木１１に沿うように配置されて、該軒先下木８及び軒元下木１１と軒天取付木１２とに亘って取付固定されている。隣り合う軒裏天井材２１，２１間に間隔が空けられ、この間隔に換気金物１５が配置されている。換気金物１５は、幅方向中間部に上側に向かって凹陥された凹溝部１６ｆを有する断面略ハット状の細長い板材からなる金物本体１６を有し、凹溝部１６ｆは溝底側の溝幅が溝開口側よりも広い蟻溝状とされている。そして、換気金物１５は、その凹溝部１６ｆの外面を軒裏天井材２１，２１間の間隔に嵌め込み、凹溝部１６ｆ以外の幅方向両端部で軒裏天井材２１の端部を押さえ込んだ状態で、長さ方向の両端部及び中間部で上記軒天取付木１２にビスＶによりねじ止めされている。また、凹溝部１６ｆの底部には複数の換気孔（図４では示していない）が凹溝部１６ｆの長さ方向に並んで貫通形成されており、この換気孔により軒裏空間５を外部空間（大気）との間で換気するようにしている。尚、凹溝部１６ｆの長さ方向両端部は、金物本体１６の一端部に取り付けられるエンドキャップ（図示せず）により閉塞される。軒裏天井材２１及びその他の構造は実施形態１と同じである。
【００６４】
したがって、この実施形態の場合、換気金物１５が軒の中間部にある軒裏天井構造においても、実施形態１と同様の作用効果を奏することができる。
【００６５】
（その他の実施形態）
上記各実施形態では、アルミニウム複層シート２４は、アルミニウム箔２５の基材側に基材側防湿材としてのポリエチレンテレフタレート樹脂系フィルム２６が、また反基材側に反基材側防湿材としてのパルプ紙２７がそれぞれ接着剤により一体的に接着された３層構造としているが、アルミニウム箔２５の基材側及び反基材側にいずれもパルプ紙２７，２７を接着したものでもよい。さらには、これら基材側及び反基材側の防湿材はポリエチレンテレフタレート樹脂系フィルム２６やパルプ紙２７以外のものを用いることもできる。
【００６６】
また、上記各実施形態では、軒裏天井構造の軒裏空間５を換気するための換気金物１６を設けているが、他の構造の換気装置であってもよく、或いは通気口を設けて軒裏空間５を換気するようにしてもよい。
【実施例】
【００６７】
次に、具体的に実施した実施例について説明する。
【００６８】
（実施例）
基材は、厚さ７ｍｍの火山性ガラス質堆積物層の両側にそれぞれ厚さ２．５ｍｍのロックウール層が積層一体化された厚さ１２ｍｍの火山性ガラス質複層板（大建工業（株）製の商品名「ダイライト」）とした。アルミニウム複層シートは、厚さ０．０３ｍｍのアルミニウム箔と、その一側面に厚さ０．０１２ｍｍのポリエチレンテレフタレート樹脂系フィルムを、また他側面に厚さ０．０３３ｍｍのパルプ紙をそれぞれウレタン樹脂系の接着剤によって一体的に接着した３層構造の複合シートとした。そして、このアルミニウム複層シートを基材の裏面に、ポリエチレンテレフタレート樹脂系フィルムが基材側になり、パルプ紙が反基材側になるようにウレタン樹脂系の接着剤によって一体的に接着して軒裏天井材のサンプルとした。この軒裏天井材の密度は０．６ｇ／ｃｍ３であった。
【００６９】
（比較例１）
実施例において、アルミニウム複層シートがないものとし、厚さ１２ｍｍの火山性ガラス質複層板そのものを軒裏天井材のサンプルとした。
【００７０】
（比較例２）
厚さ１４ｍｍの珪酸カルシウム板を基材とし、その裏面に実施例と同じアルミニウム複層シートを、ポリエチレンテレフタレート樹脂系フィルムが基材側になり、パルプ紙が反基材側になるようにウレタン樹脂系の接着剤によって一体的に接着して軒裏天井材のサンプルとした。この軒裏天井材の密度は１．１ｇ／ｃｍ３であった。
【００７１】
（軒裏準耐火試験）
実施例及び比較例１，２のサンプルに対し、基材の表面側からバーナーの炎を連続して当てて準耐火試験を行った。そのときの試験開始から４５分経過した時点でのサンプルの温度と、その状態を図５に示す。
【００７２】
この図５から明らかなように、火山性ガラス質複層板からなる基材の裏面にアルミニウム複層シートを接着した実施例では、４５分が経過しても温度上昇が低く、基材の割れによる脱落も生じていない。火山性ガラス質複層板そのものの比較例１は実施例と同様に割れによる脱落も生じていないが、温度が実施例よりも高くなっている。そして、基材が珪酸カルシウム板である比較例２では、その裏面に実施例のアルミニウム複層シートが接着されていても、基材が割れて脱落しており、アルミニウム複層シートの熱遮断効果を活用できていない。これらにより、本願発明のように、火山性ガラス質積層板を基材とし、その裏面にアルミニウム複層シートを一体的接着することによって、アルミニウム箔の熱遮断機能を安定して維持でき、軒裏天井材の耐火性を向上させることができていることが判る。
【産業上の利用可能性】
【００７３】
本発明は、火災時に加熱されても軒裏天井材の基材が割れず、軒裏天井材の耐火性を向上させることができるとともに、アルミニウム箔本来の熱遮断効果を確実に発揮できるので、極めて有用で産業上の利用可能性が高い。
【符号の説明】
【００７４】
５  軒裏空間
１５  換気金物（換気装置）
１６  金物本体
１７  換気孔
１９  発泡材
２１  軒裏天井材
２２  基材
２２ａ  火山性ガラス質堆積物層
２２ｂ  ロックウール層
２４  アルミニウム複層シート
２５  アルミニウム箔
２６  ポリエチレンテレフタレート樹脂系フィルム（基材側防湿材）
２７  パルプ紙（反基材側防湿材）
３０  不燃性塗膜
【図１】
2019039173.tif 000003
【図２】
2019039173.tif 000004
【図３】
2019039173.tif 000005
【図４】
2019039173.tif 000006
【図５】
2019039173.tif 000007
【手続補正書】
【提出日】平成29年12月26日(2017.12.26)
【手続補正１】
【補正対象書類名】明細書
【補正対象項目名】全文
【補正方法】変更
【補正の内容】
【発明の詳細な説明】
【技術分野】
【０００１】
本発明は、軒裏天井材及びそれを用いた軒裏天井構造に関する。
【背景技術】
【０００２】
一般に、都市部等の建物が密集する地域では、火災が発生すれば延焼によって大きな被害が生じる可能性があり、このような地域は防火地域や準防火地域とされ、建物はその階数や延べ面積に応じて要求される耐火性能を備えた基準による建築が義務付けられている。
【０００３】
建物の軒裏についても、珪酸カルシウム板、スラグ石膏板等の不燃材料を軒裏天井材として使用し、隣家の火災による延焼を防止するようにしている。
【０００４】
このような軒の耐火性を向上させるために、従来、特許文献１に示されるように、軒裏に施工される軒裏天井材として、珪酸カルシウム板等からなる基材の裏面（軒裏空間に面する面）側に、耐火断熱層、熱遮断層、吸熱層のいずれか１つを積層した耐火補強層を積層することが提案されている。そして、熱遮断層として、厚さ０．２ｍｍのアルミニウム箔が例示されている。
【先行技術文献】
【特許文献】
【０００５】
【特許文献１】特許第５１３５１３３号公報
【発明の概要】
【発明が解決しようとする課題】
【０００６】
ところで、上記の特許文献１のものでは、熱遮断層としてアルミニウム箔が用いられているので、そのアルミニウム箔の熱遮断効果により、隣家の火災時の燃焼ガスの熱が軒裏空間に伝わり難くなり、軒裏空間の温度上昇を抑えて軒の延焼を防止することができる効果が得られる。
【０００７】
しかし、軒裏天井材の基材が珪酸カルシウム板であるので、火災時に長い時間（例えば３５分程度）加熱されると、基材が割れてアルミニウム箔が剥がれたり、軒裏天井材が脱落したりすることは避けられず、そのことに伴って燃焼ガスが軒裏空間に入り込むことになる。裏側に断熱材を追加して２重構造とすることで、耐火性を向上させることができるが、コストが高くなるとともに、施工も手間がかかることとなり、好ましい解決方法とはなり得ない。
【０００８】
また、基材の裏面に接着されているアルミニウム箔は、汚れと水分が付着すると腐食し易く、その腐食が進むと、アルミニウム箔に孔が開いてしまう。特に、軒裏空間に湿気が溜まって木材が腐食しないように、通気口や換気口を設けて軒裏空間が換気される構造では、例えば風雨が激しい場合に軒裏天井材の裏側に雨水が浸入して天井裏に水が溜まるので、腐食し易くなる。そうなると、そのアルミニウム箔本来の熱遮断効果が十分に得られなくなり、火災時に燃焼ガスが軒裏空間へ伝わって、その軒裏空間の温度上昇を良好に抑制できなくなるという問題が生じる。
【０００９】
本発明は斯かる諸点に鑑みてなされたもので、その目的は、軒裏天井材の構造に工夫を加えることで、別途に断熱材を追加することなく、火災等の熱が加わっても軒裏天井材が割れないようにするとともに、熱遮断層としてのアルミニウム箔の腐食を長期間に亘り未然に防いで、その熱遮断効果を火災時等に確実に発揮できるようにすることにある。
【課題を解決するための手段】
【００１０】
上記の目的を達成するために、この発明では、軒裏天井材の基材は、加熱時に割れない火山性ガラス質複層板とし、その裏面に接着されるアルミニウム箔は、その両面に防湿材を設けて防湿するようにした。
【００１１】
具体的には、第１の発明は、建物の軒裏に施工される軒裏天井材であって、火山性ガラス質堆積物層の両側にロックウール層が積層一体化された火山性ガラス質複層板からなる基材と、この基材において、施工時に軒裏空間側に位置する裏面に一体的に接着されたアルミニウム複層シートとを備え、このアルミニウム複層シートは、アルミニウム箔と、そのアルミニウム箔の基材側に一体的に接着され、アルミニウム箔を基材側から防湿するポリエチレンテレフタレート樹脂系フィルムと、アルミニウム箔の反基材側に一体的に接着され、アルミニウム箔を反基材側から防湿するパルプ紙とを有してなることを特徴とする。
【００１２】
この第１の発明では、軒裏天井材の基材の裏面にアルミニウム箔を含むアルミニウム複層シートが接着されているので、そのアルミニウム箔が燃焼ガスを遮断する熱遮断層として機能し、アルミニウム箔の熱遮断効果（気体遮蔽効果）により、火災時の燃焼ガスが軒裏空間に伝わり難くなり、軒裏空間の温度上昇を抑えて軒の延焼を防止することができる。
【００１３】
そして、上記基材は、火山性ガラス質堆積物層の両側にロックウール層が積層一体化された火山性ガラス質複層板であり、この火山性ガラス質複層板は、軽量であるとともに、加熱されても割れないという特性を有する。すなわち、火山性ガラス質複層板はセメント系や珪酸カルシウム系の板材とは異なり、これら板材セメント系や珪酸カルシウム系の板材が自由水や結合水を含んでいて、それら自由水や結合水が火災時の加熱に伴って蒸発し急速に収縮することで、板材に割れが発生するのに対し、火山性ガラス質複層板はそのような割れの発生が生じ難く、熱による収縮も小さい。そのため、火災時に４５分以上の長い時間加熱されても、基材が割れることはなく、基材の割れや収縮等に起因して裏面側のアルミニウム複層シート（アルミニウム箔）が基材から剥がれ落ちたり、軒裏天井材が脱落したりする可能性は極めて低くなり、別途に断熱材を要することなく軒裏天井材の耐火性を向上させることができる。
【００１４】
また、この火山性ガラス質複層板からなる基材の裏面に接着されているアルミニウム複層シートは、アルミニウム箔の両側にそれぞれ基材側のポリエチレンテレフタレート樹脂系フィルム及び反基材側のパルプ紙を一体的に接着した３層構造のものであるので、アルミニウム箔が周りの水分や湿気に接触するのはポリエチレンテレフタレート樹脂系フィルム及びパルプ紙によって抑制され、アルミニウム箔の腐食を未然に防止することができる。その結果、長期間が経過しても腐食によってアルミニウム箔に孔が開くことはなく、その本来の熱遮断効果（気体遮蔽効果）を確実に発揮させることができる。
【００１５】
そして、アルミニウム箔の基材側にはポリエチレンテレフタレート樹脂系フィルムが、また反基材側にはパルプ紙がそれぞれ配置されているので、ポリエチレンテレフタレート樹脂系フィルムによってアルミニウム箔を基材側から防湿することができる一方、パルプ紙は、接着剤が含浸することによってアルミニウム箔を反基材側から防湿することができる。
【００１６】
また、アルミニウム複層シートは、アルミニウム箔にポリエチレンテレフタレート樹脂系フィルムとパルプ紙とが接着一体化されたものであるので、万一、火災時にポリエチレンテレフタレート樹脂系フィルムやパルプ紙が燃える事態になったとしても、アルミニウム箔との一体構造によってそれ以上の延焼は抑えられる。しかも、ポリエチレンテレフタレート樹脂系フィルムやパルプ紙はいずれも他の樹脂等と比べて燃焼時の発熱量が低いため、その分、これらが燃えた場合に軒裏空間の温度が過度に上昇するのを防ぐことができ、延焼を食い止めることができる。
【００１７】
第２の発明は、第１の発明において、パルプ紙はアルミニウム箔に、防湿性を有する接着剤によって接着されていることを特徴とする。このことで、パルプ紙は、接着剤の含浸によってアルミニウム箔を反基材側から防湿することができる。
【００１８】
第３の発明は、第１又は第２の発明において、基材において、施工時に軒裏空間と反対側に位置する表面に、気体遮蔽効果を有する不燃性塗料からなる塗膜が設けられていることを特徴とする。
【００１９】
この第３の発明では、軒裏天井材の基材表面に不燃性塗料からなる塗膜が設けられているので、その軒裏天井材が施工された場合、火災等の炎に軒天井の表面が曝されて、高温のガスが軒裏天井材の表面から軒裏天井材を直接的に透過して軒裏空間に進入しようとしても、その高温ガスは基材（軒裏天井材）の表面側において不燃性塗料による塗膜によって遮蔽されることとなる。このことで高温のガスの軒裏空間への進入が抑制され、その軒裏空間の温度の上昇を抑えることができる。
【００２０】
第４の発明は軒裏天井構造に係り、この軒裏天井構造は、第１〜第３の発明のいずれか１つの軒裏天井材が施工されたことを特徴とする。
【００２１】
この第４の発明では、第１の発明と同様に、軒裏天井構造に施工されている軒裏天井材は、火山性ガラス質複層板からなる基材裏面に、アルミニウム箔の両側にそれぞれ基材側のポリエチレンテレフタレート樹脂系フィルム及び反基材側のパルプ紙を一体的に接着してなるアルミニウム複層シートが接着されているものであるので、アルミニウム複層シートのアルミニウム箔が熱遮断層として機能し、火災時の燃焼ガスの熱が軒裏空間に伝わり難くなり、軒裏空間の温度上昇を抑えて軒の延焼を防止することができる。また、火山性ガラス質複層板からなる基材は、軽量で加熱されても割れないという特性を有するので、火災時に４５分以上の長い時間加熱されても基材が割れてアルミニウム複層シート（アルミニウム箔）が剥がれ落ちたり、軒裏天井材が脱落したりすることはなく、別途に断熱材をようすることなく軒裏天井材の耐火性を向上させることができる。さらに、アルミニウム複層シートは、アルミニウム箔の両側にそれぞれポリエチレンテレフタレート樹脂系フィルム及びパルプ紙を一体的に接着したものであるので、アルミニウム箔が周りの水分や湿気に接触するのは防湿材によって抑制され、アルミニウム箔の腐食を未然に防止することができ、長期間が経過しても腐食によってアルミニウム箔に孔が開くことはなく、その本来の熱遮断効果を確実に発揮させることができる。
【００２２】
第５の発明は、第４の発明において、軒裏空間の換気口又は換気装置が設けられていることを特徴とする。
【００２３】
この第５の発明では、軒裏空間の通気口又は換気装置が設けられていると、軒裏空間に外気を流通させて、湿気が溜まることによる木材の腐食を防止できるが、一方で、風雨が激しい場合に軒裏天井材の裏側に雨水が浸入して軒裏天井材の裏面に水が溜まり、アルミニウム箔が腐食され易くなる環境下となる。それであっても、アルミニウム箔が水分や湿気に接触するのを防湿材によって抑制して、アルミニウム箔の腐食を長期間に亘り未然に防止することができ、アルミニウム箔本来の熱遮断効果を確実に発揮させることができる。
【発明の効果】
【００２４】
以上説明した如く、本発明によると、建物の軒裏に施工される軒裏天井材として、火山性ガラス質複層板からなる基材の裏面に、アルミニウム箔の両側にそれぞれ基材側のポリエチレンテレフタレート樹脂系フィルム及び反基材側のパルプ紙が一体的に接着されたアルミニウム複層シートを一体的に接着したことにより、アルミニウム箔による熱遮断効果により、燃焼ガスの軒裏空間への進入を防止することで、軒裏空間の温度上昇を抑えて軒の延焼を防止することができる。また、火山性ガラス質複層板からなる基材の特性により、火災時に長い時間加熱されても基材が割れてアルミニウム箔が基材から剥がれたり、軒裏天井材が脱落したりすることはなく、軒裏天井材の耐火性を向上させることができる。さらに、アルミニウム箔の基材側及び反基材側にそれぞれポリエチレンテレフタレート樹脂系フィルム及びパルプ紙が一体的に接着されたアルミニウム複層シートにより、アルミニウム箔が周りの水分や湿気に接触するのを防湿材によって抑制して、アルミニウム箔の腐食を長期間に亘り未然に防止することができ、アルミニウム箔本来の熱遮断効果を確実に発揮させることができる。
【図面の簡単な説明】
【００２５】
【図１】図１は、本発明の実施形態１に係る軒裏天井構造を示す断面図である。
【図２】図２は、軒裏空間の換気金物の要部を拡大して示す斜視図である。
【図３】図３は、本発明の実施形態１に係る軒裏天井材の断面図である。
【図４】図４は、本発明の実施形態２に係る軒裏天井構造を換気金物が外された状態で示す斜視図である。
【図５】図５は、軒裏天井材のサンプルを準耐火試験のために４５分間加熱したときの温度上昇及び状態を示す図である。
【発明を実施するための形態】
【００２６】
以下、本発明の実施形態を図面に基づいて詳細に説明する。以下の実施形態の説明は、本質的に例示に過ぎず、本発明、その適用物或いはその用途を制限することを意図するものでは全くない。
【００２７】
（実施形態１）
図１は本発明の実施形態１に係る軒裏天井構造を示し、この軒裏天井構造は例えば木造戸建て住宅（建物）の軒に施工されている。この軒は、住宅の外壁Ｗよりも外側に突出しており、主要構造として屋根の勾配に応じて図外の棟木及び軒桁１に掛け渡された垂木２を有する。この垂木２の軒先部分と、垂木２を支持する軒桁１と、この軒桁１の外側に軒桁１と平行に配置され、垂木２にその先端を隠すように固定された鼻隠し３とで軒が構成されている。軒の下側には、垂木２と軒桁１と鼻隠し３とによって囲まれた部分に断面三角形状の軒裏空間５が区画形成され、この軒裏空間５の下側開口部５ａ（外壁Ｗと鼻隠し３との間）は、本発明の実施形態１に係る複数枚の矩形板状の軒裏天井材２１，２１，…によって閉塞されている。
【００２８】
鼻隠し３裏側（内側）の垂木２の先端面には軒先吊木７が取り付けられ、この軒先吊木７の下端部に軒先下木８が吊り下げ支持されている。軒桁１側の垂木２に軒桁１と平行な軒元上木９が取り付けられ、この軒元上木９に軒元吊木１０を介して軒元下木１１が吊り下げ支持されている。これら軒先下木８と軒元下木１１との間には、軒桁１に沿って一定間隔を空けて配置される複数の軒天取付木１２，１２，…（野縁）が連結され、これら軒天取付木１２，１２，…によって軒裏天井材２１，２１，…を施工するための下地が形成されている。
【００２９】
そして、軒裏空間５の開口部５ａに複数枚の軒裏天井材２１，２１，…を互いに隙間なく幅方向に突き合わせた状態で配置し、その各々の周縁部をビス、釘、タッピングねじ等の止め具（図示せず）で上側の軒天取付木１２及び軒先下木８に固定し、これにより軒裏天井材２１が軒裏に施工される。
【００３０】
上記各軒裏天井材２１の内側端部は外壁Ｗとの間に隙間を空けた状態で施工され、その軒裏天井材２１と外壁Ｗとの間である軒元に、軒裏空間５を換気するための換気金物１５（換気装置）が設けられている。この換気金物１５は、軒裏天井材が並べられた方向に沿って延びる長尺の例えば亜鉛メッキ鋼板製やステンレス鋼板製の金物本体１６を有する。この金物本体１６は、図２に拡大して示すように、水平に延びて内端部で外壁Ｗの上端に載置固定される下側水平部１６ａと、この下側水平部１６ａの外端部から上方に延びる内側縦壁部１６ｂとを有する。この内側縦壁部１６ｂの上端部には、水平に外方向に延びた後に折り返されて水平内方向に延びる上側水平部１６ｃが連続し、この上側水平部１６ｃにおいて金物本体１６が軒天取付木１２に対し軒天取付木１２と軒裏天井材２１との間に挟まれた状態で取付固定されている。上側水平部１６ｃの下側部分の内端部には、下側に向かって内側に向かうように傾斜して延びる外側縦壁部１６ｄが接続され、この外側縦壁部１６ｄの下端部には、外側に向かって延びた後に上側に向かうように折り曲げられた見切り部１６ｅが接続され、この見切り部１６ｅは上記下側水平部１６ａと同じ高さ位置で外側に向かって延び、その外端部（先端部）は軒裏天井材２１の下面に近接ないし当接している。そして、内側縦壁部１６ｂと外側縦壁部１６ｄとの間に位置する上側水平部１６ｃには複数の換気孔１７，１７，…が金物本体１６の長さ方向に並んで貫通形成されており、この換気孔１７と内外縦壁部１６ｂ，１６ｄ間の空間とを換気通路１８として軒裏空間５を外部空間（大気）との間で換気するようにしている。
【００３１】
また、上記金物本体１６の内側縦壁部１６ｂの上下中間部には外側縦壁部１６ｄに向かって開口する凹溝部１６ｆが形成され、この凹溝部１６ｆ内には、所定の温度（例えば１８０℃）以上で膨張（発泡）して上記換気通路１８に充填される膨張黒鉛等からなる発泡材１９が充填されており、火災時に発泡材１９の膨張により換気通路１８を遮断することで、炎や高温のガスが換気通路１８を経由して軒裏空間５に進入するのを防止するようにしている。
【００３２】
尚、上記換気金物１５は例示であり、他の構造の換気金物を使用することができるのは言うまでもない。
【００３３】
上記各軒裏天井材２１は、図３に拡大して示すように、矩形板状の基材２２と、この基材２２の裏面側、すなわち軒裏天井構造の施工時に軒裏空間５側に位置する上側に接着剤によって一体的に接着されたアルミニウム複層シート２４と、基材２２の表面側、すなわち軒裏天井構造の施工時に軒裏空間５と反対側に位置する下側に塗布により設けられた不燃性塗膜３０とを有する。上記基材２２にアルミニウム複層シート２４を接着する接着剤は、例えばウレタン樹脂系のものが用いられている。
【００３４】
上記基材２２は、火山性ガラス質複層板（例えば大建工業（株）製の商品名「ダイライト」）からなる。具体的には、火山性ガラス質複層板は、火山性ガラス質堆積物層２２ａの両側にそれぞれロックウール層２２ｂ，２２ｂが積層一体化された厚さが例えば１２ｍｍの複層板である。この各層２２ａ，２２ｂには、無機粉体として水酸化アルミニウムが混入されている。基材２２は、密度が例えば０．５〜０．９ｇ／ｃｍ３のものが用いられる。尚、基材２２の厚さは９〜１８ｍｍが好ましい。
【００３５】
上記アルミニウム複層シート２４は、アルミニウム箔２５と、そのアルミニウム箔２５の基材２２側に接着剤により一体的に接着された基材側防湿材としてのポリエチレンテレフタレート樹脂系フィルム２６と、アルミニウム箔２５の基材２２と反対側（反基材側）に接着剤により一体的に接着された反基材側防湿材としてのパルプ紙２７との３層構造のシートからなる。
【００３６】
上記アルミニウム箔２５は熱遮断材料として機能するもので、例えばその厚さは０．０２５〜０．０３５ｍｍ程度で極めて薄く、重さは７２．９〜８９．１ｇ／ｍ２程度である。このようにアルミニウム箔２５を薄くする理由は、接着されている基材２２である火山性ガラス質複層板が割れ難くかつ寸法安定性にも優れ、ロックウール板等に比べて比重が大きくて強度も高いので、基材２２が割れてその部分から高温の燃焼ガスが浸入してアルミニウム箔２５に孔が開く虞れも極めて少なく、上記のような厚さの薄膜のアルミニウム箔２５であっても十分な強度を確保できるためであり、他方、アルミニウムの熱伝導率が極めて高いことを考えると、できる限り薄い箔の方が軒裏に伝わる熱を下げることができるためである。
【００３７】
また、このアルミニウム箔２５の基材側に接着されているポリエチレンテレフタレート樹脂系フィルム２６、及び反基材側に接着されているパルプ紙２７は、いずれもアルミニウム箔２５に対する湿気の影響を阻止し、そのアルミニウム箔２５が湿気（水分）によって腐食するのを防ぐためのものである。
【００３８】
ポリエチレンテレフタレート樹脂系フィルム２６の厚さは、例えば０．０１２ｍｍ程度で、重さは例えば１７．０ｇ／ｍ２程度のものが用いられる。
【００３９】
一方、パルプ紙２７の厚さは、例えば０．０３３ｍｍ程度で、重さは例えば０．６〜２３．０ｇ／ｍ２程度のものが用いられる。
【００４０】
そして、上記アルミニウム箔２５にそれぞれポリエチレンテレフタレート樹脂系フィルム２６（基材側防湿材）及びパルプ紙２７（反基材側防湿材）を接着するための接着剤は、防湿性を有する例えばウレタン樹脂系の接着剤が用いられる。
【００４１】
上記基材２２の表面に形成されている不燃性塗膜３０は、気体遮蔽効果を有する不燃性塗料からなるものである。すなわち、この不燃性塗膜３０は、気体遮蔽効果（ガスバリア効果）を有し、同効果を有する不燃性塗料を基材２２の表面に塗布することによって形成される。尚、不燃性塗膜３０の基材２２への密着性を高めるために、基材２２の表面に、下塗り塗料による下塗り塗膜を形成した後、その下塗り塗膜上に不燃性塗膜３０を形成することが望ましい。
【００４２】
上記不燃性塗膜３０（不燃性塗料）は、例えば塗料化に伴って水中で膨潤する膨潤性を有する層状粘土鉱物と、その固定用の樹脂とを備えてなる。すなわち、層状粘土鉱物としては、例えばバーミキュライトやベントナイト等の高い膨潤性を有する層状粘土鉱物（珪酸塩鉱物）が用いられる。この層状粘土鉱物の膨潤性は、例えば第十五改正日本薬局方の膨潤力試験で２０ｍｌ／２ｇ以上のものであることが望ましい。
【００４３】
不燃性塗料における層状粘土鉱物の組成比は、２０〜８０重量％であることが望ましい。２０重量％を下回ると、不燃性能が低下して機能が発揮されない一方、８０重量％を超えると、相対的に樹脂が入り難くなるためである。
【００４４】
一方、樹脂は、例えばアクリル系、ウレタン系、酢酸ビニル系、ポリビニルアルコール系等の樹脂が用いられる。この樹脂の組成比は、２０〜５０重量％であることが望ましい。２０重量％を下回ると、塗膜の強度が低くなり過ぎて塗膜が剥がれる一方、５０重量％を超えると、相対的に可燃物としての樹脂が増え過ぎ、不燃性を担保できなくなるためである。
【００４５】
その他、不燃性塗料には、増量剤や着色剤として、炭酸カルシウム、酸化チタン、水酸化アルミニウム等の無機粉体を０〜６０重量％程度加えてもよい。
【００４６】
不燃性塗料の塗布量は、例えば固形分で３０〜１５０ｇ／ｍ２程度であればよく、設計に応じて適宜選択することができる。この塗布量が少な過ぎると、不燃性の効果が得られなくなり、多過ぎると塗布が困難になる。
【００４７】
この不燃性塗膜３０（不燃性塗料）が気体やガスを遮蔽するメカニズムについて概略的に説明すると、粘土鉱物の粒子は多数の薄片成分が層状に重なっており、塗料化する際に水が加えられると、塗料中で粘土鉱物粒子が吸水して膨潤し、薄片成分の層間が広がり、混合に伴って薄片成分（層）が他の薄片成分間（層間）に入り込むようになる。この塗料を基材２２の表面（及び裏面）に塗布してドライヤーで乾燥すると、薄片成分間（層間）が収縮して狭くなり、粒子同士の薄片成分が入り込んで噛み合うようになり、その状態が樹脂により固定され、可燃性の高温ガスが粒子間を透過しようとしても、噛み合わさった薄片成分により遮蔽され、気体遮蔽効果が得られるようになる。この不燃性塗膜３０は水がかかっても破壊されることはない。
【００４８】
上記軒裏天井材２１における不燃性塗膜３０の表面には、必要に応じて仕上げ塗装をするか、或いは化粧シートを貼り付けるかして、表面化粧を施しておいてもよい。或いは、軒裏天井材２１を施工した後に、その施工現場で仕上げ塗装をすることもできる。
【００４９】
したがって、この実施形態においては、軒裏天井材２１は建物の軒裏空間５の下側の軒天取付木１２及び軒先下木８にビスや釘等の止め具によって固定されて施工される。そのとき、軒裏天井材２１の基材２２は火山性ガラス質複層板であるので、容易に切断することができて加工性がよいだけでなく、周縁部に止め具が貫通しても割れることはなく、優れた施工性が得られる。
【００５０】
こうして建物の軒裏空間５の下側に施工される軒裏天井材２１は、その基材２２の裏面にアルミニウム箔２５を含むアルミニウム複層シート２４が接着されたものであるので、基材２２（火山性ガラス質複層板）が火災時等における燃焼ガスの通り抜ける材料であっても、そのアルミニウム箔２５が、燃焼ガスを遮断する熱遮断層として機能し、このアルミニウム箔２５の熱遮断効果（気体遮蔽効果）により、火災時の燃焼ガスやその熱が軒裏空間５に伝わり難くなり、軒裏空間５の温度上昇を抑えて軒の延焼を防止することができる。
【００５１】
また、上記基材２２は、火山性ガラス質堆積物層２２ａの両側にロックウール層２２ｂ，２２ｂが積層一体化された軽量の火山性ガラス質複層板である。そして、仮に基材がセメント系や珪酸カルシウム系の板材である場合、それら板材は自由水や結合水を含んでいるので、その自由水や結合水が火災時の加熱に伴って蒸発し急速に収縮することで、板材に割れが発生する。これに対し、この火山性ガラス質複層板製の基材２２はセメント系や珪酸カルシウム系の板材とは異なり、当該セメント系や珪酸カルシウム系の板材のような割れの発生が生じ難く、熱による収縮も小さいので、基材２２の加熱による割れや収縮等に起因して裏面側のアルミニウム複層シート２４が剥がれ落ちたり、表面側の不燃性塗膜３０に亀裂が入ったり剥がれ落ちたり、或いは基材２２が脱落したりする可能性が極めて低くなる。その結果、火災時に軒裏天井材２１が４５分以上の長い時間加熱されても、上記アルミニウム複層シート２４におけるアルミニウム箔２５の熱遮断機能及び不燃性塗膜３０の気体遮蔽機能を安定して維持することができる。よって別途に断熱材を要することなく軒裏天井材２１の耐火性を向上させることができる。
【００５２】
また、基材２２としての火山性ガラス質複層板に水酸化アルミニウムが混入されているので、発熱時には結晶水が熱分解して放出され、その吸熱反応により温度上昇を低下させることができる。
【００５３】
そして、この火山性ガラス質複層板からなる基材２２の裏面に接着されているアルミニウム複層シート２４は、アルミニウム箔２５の両側にそれぞれ基材側防湿材としてポリエチレンテレフタレート樹脂系フィルム２６を、また反基材側防湿材としてパルプ紙２７をそれぞれ一体的に接着したものであるので、アルミニウム箔２５が周りの水分や湿気に接触しようとしても、それはポリエチレンテレフタレート樹脂系フィルム２６及びパルプ紙２７によって抑制され、アルミニウム箔２５を基材側からポリエチレンテレフタレート樹脂系フィルム２６によって防湿でき、また反基材側から防湿性を有するウレタン樹脂系の接着剤が含浸したパルプ紙２７によって防湿することができる。しかも、アルミニウム箔２５にそれぞれポリエチレンテレフタレート樹脂系フィルム２６及びパルプ紙２７を接着するための接着剤も防湿性を有する例えばウレタン樹脂系のものであるので、アルミニウム箔２５は当該接着剤によっても防湿される。その結果、アルミニウム箔２５の腐食を未然に効果的に防止することができ、施工後に長期間が経過しても腐食によってアルミニウム箔２５に孔が開くことはなく、その本来の熱遮断効果を火災時等に確実に発揮させることができる。
【００５４】
特に、軒裏天井構造に、軒裏空間５の換気金物１５が設けられていると、軒裏空間５に外気を流通させて、湿気が溜まることによる木材の腐食を防止することができるが、一方で、風雨が激しい場合に軒裏天井材２１の裏側に雨水が浸入して、軒裏天井材２１の裏面に水が溜まり、アルミニウム箔２５が腐食され易くなる環境下となる。しかし、それであっても、アルミニウム箔２５が水分や湿気に接触するのをポリエチレンテレフタレート樹脂系フィルム２６、パルプ紙２７、ウレタン樹脂系の接着剤によって抑制して、アルミニウム箔２５の腐食を確実に防止することができる。
【００５５】
さらに、上記アルミニウム複層シート２４は、アルミニウム箔２５にポリエチレンテレフタレート樹脂系フィルム２６とパルプ紙２７とが接着剤による接着により一体化されたものであるので、万一、火災時にポリエチレンテレフタレート樹脂系フィルム２６やパルプ紙２７が燃える事態に至ったとしても、それらがアルミニウム箔２５と一体化されている構造によってそれ以上の延焼は抑えられる。しかも、ポリエチレンテレフタレート樹脂系フィルム２６やパルプ紙２７はいずれも他の樹脂等と比べて燃焼時の発熱量が低いため（例えばポリエチレンテレフタレート樹脂は５５００ｋｃａｌ／ｋｇ程度、紙は５０００ｋｃａｌ／ｋｇ程度であるのに対し、ポリエチレン樹脂は１１０００ｋｃａｌ／ｋｇ程度、ポリプロピレン樹脂は１１１００ｋｃａｌ／ｋｇ程度）、その分、これらが燃えた場合に軒裏空間５の温度が過度に上昇するのを防ぐことができ、よって延焼を食い止めることができる。
【００５６】
また、軒裏天井材２１の基材２２表面に、気体遮蔽効果を有する不燃性塗料からなる不燃性塗膜３０が設けられているので、その軒裏天井材２１が施工された場合、火災等の炎に軒裏天井材２１の表面が曝されて、高温のガスが軒裏天井材２１の表面から軒裏天井材２１を直接的に透過して軒裏空間５に進入しようとしても、その高温ガスは基材２２（軒裏天井材２１）の表面側において不燃性塗膜３０によって遮蔽されることとなる。このことで高温のガスの軒裏空間５への進入が抑制され、その軒裏空間５の温度の上昇をより一層抑えることができる。
【００５７】
そして、本実施形態に係る軒裏天井材２１は、予め、基材２２の裏面側（上側）にアルミニウム箔２５を含むアルミニウム複層シート２４が接着剤によって一体的に接着されている構造のものであり、既存の軒裏天井材の耐火性を向上させる目的で、その軒裏天井材自体を基材としてその裏面にアルミニウム箔を接着施工する構造とは大きく異なっている。すなわち、軒裏天井材自体を基材として裏面にアルミニウム箔を接着する場合においては、そのアルミニウム箔が施工時に破れる（この破損によってアルミニウム箔の熱遮断効果がなくなる）ことを避ける必要があり、そのためにある程度の厚さのあるアルミニウム箔を使用する必要があり、本実施形態のような０．０３ｍｍ程度の薄いものを使用することはできない。しかも、軒裏天井材自体を基材としてそれにアルミニウム箔を接着する施工に際し、アルミニウム箔が部分的に基材と密着しない非密着箇所が生じることがあり、仮に火災時に軒裏天井材にクラックが生じたときには、その非密着箇所から燃焼ガス（炎）が侵入することになる。
【００５８】
これに対し、本実施形態に係る軒裏天井材２１は、予め、火山性ガラス質複層板からなる基材２２の裏面側にアルミニウム箔２５を含むアルミニウム複層シート２４が接着剤によって一体的に接着されているものであるので、上記したような問題が生じる余地は殆どなく、軒裏天井材自体を基材としてその裏面にアルミニウム箔を接着施工する構造に対して大きな利点がある。
【００５９】
本発明によると、具体的に、火山性ガラス質堆積物層２２ａの両側にそれぞれロックウール層２２ｂ，２２ｂが積層一体化された火山性ガラス質複層板からなる厚さ１２ｍｍの基材２２の裏面に、厚さ０．０３ｍｍのアルミニウム箔２５の基材側にポリエチレンテレフタレート樹脂系フィルム２６が、また反基材側にパルプ紙２７がそれぞれウレタン樹脂系接着剤により接着されたアルミニウム複層シート２４を接着した１枚物の軒裏天井材２１によって４５分の軒裏準耐火構造の認定が得られている。
【００６０】
（実施形態２）
図４は本発明の実施形態２に係る軒裏天井構造を示し（尚、図１〜図３と同じ部分については同じ符号を付してその詳細な説明は省略する）、軒裏空間５の換気構造を変えたものである。
【００６１】
この実施形態では、実施形態１と異なり、換気金物１５は軒における軒元と軒先との中間部に施工されている。複数枚の軒裏天井材２１，２１，…は、長さ方向が軒先下木８及び軒元下木１１に沿うように配置されて、該軒先下木８及び軒元下木１１と軒天取付木１２とに亘って取付固定されている。隣り合う軒裏天井材２１，２１間に間隔が空けられ、この間隔に換気金物１５が配置されている。換気金物１５は、幅方向中間部に上側に向かって凹陥された凹溝部１６ｆを有する断面略ハット状の細長い板材からなる金物本体１６を有し、凹溝部１６ｆは溝底側の溝幅が溝開口側よりも広い蟻溝状とされている。そして、換気金物１５は、その凹溝部１６ｆの外面を軒裏天井材２１，２１間の間隔に嵌め込み、凹溝部１６ｆ以外の幅方向両端部で軒裏天井材２１の端部を押さえ込んだ状態で、長さ方向の両端部及び中間部で上記軒天取付木１２にビスＶによりねじ止めされている。また、凹溝部１６ｆの底部には複数の換気孔（図４では示していない）が凹溝部１６ｆの長さ方向に並んで貫通形成されており、この換気孔により軒裏空間５を外部空間（大気）との間で換気するようにしている。尚、凹溝部１６ｆの長さ方向両端部は、金物本体１６の一端部に取り付けられるエンドキャップ（図示せず）により閉塞される。軒裏天井材２１及びその他の構造は実施形態１と同じである。
【００６２】
したがって、この実施形態の場合、換気金物１５が軒の中間部にある軒裏天井構造においても、実施形態１と同様の作用効果を奏することができる。
【００６３】
（その他の実施形態）
上記各実施形態では、軒裏天井構造の軒裏空間５を換気するための換気金物１６を設けているが、他の構造の換気装置であってもよく、或いは通気口を設けて軒裏空間５を換気するようにしてもよい。
【実施例】
【００６４】
次に、具体的に実施した実施例について説明する。
【００６５】
（実施例）
基材は、厚さ７ｍｍの火山性ガラス質堆積物層の両側にそれぞれ厚さ２．５ｍｍのロックウール層が積層一体化された厚さ１２ｍｍの火山性ガラス質複層板（大建工業（株）製の商品名「ダイライト」）とした。アルミニウム複層シートは、厚さ０．０３ｍｍのアルミニウム箔と、その一側面に厚さ０．０１２ｍｍのポリエチレンテレフタレート樹脂系フィルムを、また他側面に厚さ０．０３３ｍｍのパルプ紙をそれぞれウレタン樹脂系の接着剤によって一体的に接着した３層構造の複合シートとした。そして、このアルミニウム複層シートを基材の裏面に、ポリエチレンテレフタレート樹脂系フィルムが基材側になり、パルプ紙が反基材側になるようにウレタン樹脂系の接着剤によって一体的に接着して軒裏天井材のサンプルとした。この軒裏天井材の密度は０．６ｇ／ｃｍ３であった。
【００６６】
（比較例１）
実施例において、アルミニウム複層シートがないものとし、厚さ１２ｍｍの火山性ガラス質複層板そのものを軒裏天井材のサンプルとした。
【００６７】
（比較例２）
厚さ１４ｍｍの珪酸カルシウム板を基材とし、その裏面に実施例と同じアルミニウム複層シートを、ポリエチレンテレフタレート樹脂系フィルムが基材側になり、パルプ紙が反基材側になるようにウレタン樹脂系の接着剤によって一体的に接着して軒裏天井材のサンプルとした。この軒裏天井材の密度は１．１ｇ／ｃｍ３であった。
【００６８】
（軒裏準耐火試験）
実施例及び比較例１，２のサンプルに対し、基材の表面側からバーナーの炎を連続して当てて準耐火試験を行った。そのときの試験開始から４５分経過した時点でのサンプルの温度と、その状態を図５に示す。
【００６９】
この図５から明らかなように、火山性ガラス質複層板からなる基材の裏面にアルミニウム複層シートを接着した実施例では、４５分が経過しても温度上昇が低く、基材の割れによる脱落も生じていない。火山性ガラス質複層板そのものの比較例１は実施例と同様に割れによる脱落も生じていないが、温度が実施例よりも高くなっている。そして、基材が珪酸カルシウム板である比較例２では、その裏面に実施例のアルミニウム複層シートが接着されていても、基材が割れて脱落しており、アルミニウム複層シートの熱遮断効果を活用できていない。これらにより、本願発明のように、火山性ガラス質積層板を基材とし、その裏面にアルミニウム複層シートを一体的接着することによって、アルミニウム箔の熱遮断機能を安定して維持でき、軒裏天井材の耐火性を向上させることができていることが判る。
【産業上の利用可能性】
【００７０】
本発明は、火災時に加熱されても軒裏天井材の基材が割れず、軒裏天井材の耐火性を向上させることができるとともに、アルミニウム箔本来の熱遮断効果を確実に発揮できるので、極めて有用で産業上の利用可能性が高い。
【符号の説明】
【００７１】
５  軒裏空間
１５  換気金物（換気装置）
１６  金物本体
１７  換気孔
１９  発泡材
２１  軒裏天井材
２２  基材
２２ａ  火山性ガラス質堆積物層
２２ｂ  ロックウール層
２４  アルミニウム複層シート
２５  アルミニウム箔
２６  ポリエチレンテレフタレート樹脂系フィルム（基材側防湿材）
２７  パルプ紙（反基材側防湿材）
３０  不燃性塗膜
【手続補正２】
【補正対象書類名】特許請求の範囲
【補正対象項目名】全文
【補正方法】変更
【補正の内容】
【特許請求の範囲】
【請求項１】
建物の軒裏に施工される軒裏天井材であって、
火山性ガラス質堆積物層の両側にロックウール層が積層一体化された火山性ガラス質複層板からなる基材と、
上記基材において、施工時に軒裏空間側に位置する裏面に一体的に接着されたアルミニウム複層シートとを備え、
上記アルミニウム複層シートは、アルミニウム箔と、該アルミニウム箔の基材側に一体的に接着され、アルミニウム箔を基材側から防湿するポリエチレンテレフタレート樹脂系フィルムと、アルミニウム箔の反基材側に一体的に接着され、アルミニウム箔を反基材側から防湿するパルプ紙とを有してなることを特徴とする軒裏天井材。
【請求項２】
請求項１において、
パルプ紙はアルミニウム箔に、防湿性を有する接着剤によって接着されていることを特徴とする軒裏天井材。
【請求項３】
請求項１又は２において、
基材において、施工時に軒裏空間と反対側に位置する表面に、気体遮蔽効果を有する不燃性塗料からなる塗膜が設けられていることを特徴とする軒裏天井材。
【請求項４】
請求項１〜３のいずれか１つの軒裏天井材が施工されたことを特徴とする軒裏天井構造。
【請求項５】
請求項４において、
軒裏空間の通気口又は換気装置が設けられていることを特徴とする軒裏天井構造。